【誤訳訂正書】
【提出日】令和1年5月15日(2019.5.15)
【誤訳訂正１】
【訂正対象書類名】特許請求の範囲
【訂正対象項目名】全文
【訂正方法】変更
【訂正の内容】
【特許請求の範囲】
【請求項１】
非官能性エチレン性不飽和モノマー由来の単位を含む３５〜６５重量％の多段ポリマー
内の第１段ポリマー部分；ならびに
１つ以上の非官能性エチレン性不飽和モノマー由来の０〜９９．６モル％の単位および
１つ以上の官能化エチレン性不飽和モノマー由来の０．４〜１００モル％の単位を含む３
５〜６５重量％の多段ポリマー内の第２段ポリマー部分
を含む多段エマルジョンポリマーであって、
前記非官能性エチレン性不飽和モノマーは、エチルアクリレート、ブチルアクリレート
、２−エチルヘキシルアクリレート、メチルメタクリレート、ブチルメタクリレート、ｔ
ｅｒｔ−ブチルメタクリレート、シクロヘキシルメタクリレート、ヒドロキシエチルメタ
クリレート、アクリロニトリル、メタクリロニトリル、アクリル酸、メタクリル酸、スチ
レン、ｏ−クロロスチレン、α−メチルスチレンおよびこれらの組み合わせからなる群か
ら選択され、
前記官能化エチレン性不飽和モノマーは、アセトアセトキシエチル（メタ）アクリレー
ト（ＡＡＥＭ）、アセトアセトキシプロピル（メタ）アクリレート、アセトアセトキシブ
チル（メタ）アクリレート、２，３−ジ（アセトアセトキシ）プロピル（メタ）アクリレ
ート、アセトアセトキシエチル（メタ）アクリルアミド、２−シアノアセトキシエチル（
メタ）アクリレート、２−シアノアセトキシエチル（メタ）アクリルアミド、Ｎ−シアノ
アセチル−Ｎ−メチルアミノエチル（メタ）アクリレート、Ｎ−（２プロピオニルアセト
キシブチル）（メタ）アクリルアミドの群から選択され
前記多段エマルジョンポリマーは７００，０００以上の重量平均分子量（Ｍｗ）を有し
、ポリ塩化ビニルと相溶性であり、
前記多段エマルジョンポリマー内の第１段ポリマー部分は前記官能化エチレン性不飽和
モノマー由来の単位を含まない、
多段エマルジョンポリマー。
【請求項２】
前記官能化エチレン性不飽和モノマーはＡＡＥＭであり、前記ポリマーは１０℃〜１５
０℃の間のＴｇを有する、請求項１に記載の多段エマルジョンポリマー。
【請求項３】
前記官能化エチレン性不飽和モノマーはＡＡＥＭであり、前記ポリマーは５５℃〜１５
０℃の間のＴｇを有する、請求項２に記載の多段エマルジョンポリマー。
【請求項４】
前記官能化エチレン性不飽和モノマーはＡＡＥＭであり、前記ポリマーは１，６００，
０００以上のＭｗを有する、請求項１に記載の多段エマルジョンポリマー。
【請求項５】
１つ以上の非官能性エチレン性不飽和モノマー由来の０〜９９．６モル％の単位および
１つ以上の官能化エチレン性不飽和モノマー由来の０．４〜１００モル％の単位を含む、
３５〜６５重量％の多段ポリマー内の第１段ポリマー部分；ならびに
非官能性エチレン性不飽和モノマー由来の単位を含む３５〜６５重量％の多段ポリマー
内の第２段ポリマー部分
を含む多段エマルジョンポリマーであって、
前記非官能性エチレン性不飽和モノマーは、エチルアクリレート、ブチルアクリレート
、２−エチルヘキシルアクリレート、メチルメタクリレート、ブチルメタクリレート、ｔ
ｅｒｔ−ブチルメタクリレート、シクロヘキシルメタクリレート、ヒドロキシエチルメタ
クリレート、アクリロニトリル、メタクリロニトリル、アクリル酸、メタクリル酸、スチ
レン、ｏ−クロロスチレン、α−メチルスチレンおよびこれらの組み合わせからなる群か
ら選択され、
前記官能化エチレン性不飽和モノマーは、アセトアセトキシエチル（メタ）アクリレー
ト（ＡＡＥＭ）、アセトアセトキシプロピル（メタ）アクリレート、アセトアセトキシブ
チル（メタ）アクリレート、２，３−ジ（アセトアセトキシ）プロピル（メタ）アクリレ
ート、アセトアセトキシエチル（メタ）アクリルアミド、２−シアノアセトキシエチル（
メタ）アクリレート、２−シアノアセトキシエチル（メタ）アクリルアミド、Ｎ−シアノ
アセチル−Ｎ−メチルアミノエチル（メタ）アクリレート、Ｎ−（２プロピオニルアセト
キシブチル）（メタ）アクリルアミドの群から選択され
前記ポリマーは７００，０００以上の重量平均分子量（Ｍｗ）を有し、
前記多段エマルジョンポリマー内の第２段ポリマー部分は前記官能化エチレン性不飽和
モノマー由来の単位を含まない、
多段エマルジョンポリマー。
【請求項６】
前記官能化エチレン性不飽和モノマーはＡＡＥＭであり、前記ポリマーは１０℃〜１５
０℃の間のＴｇを有する、請求項５に記載の多段エマルジョンポリマー。
【請求項７】
前記官能化エチレン性不飽和モノマーはＡＡＥＭであり、前記ポリマーは５５℃〜１５
０℃の間のＴｇを有する、請求項５または６に記載の多段エマルジョンポリマー。
【請求項８】
前記官能化エチレン性不飽和モノマーはＡＡＥＭであり、前記ポリマーは１，６００，
０００以上のＭｗを有する、請求項５〜７のいずれか一項に記載の多段エマルジョンポリ
マー。
【請求項９】
（ａ）塩化ビニル、フッ化ビニル、塩化ビニリデンおよびフッ化ビニリデンならびに塩
素化ポリ塩化ビニルおよび塩素化ポリエチレンから選択される１つ以上のモノマーの少な
くとも８０重量％のハロゲン化ポリマーを含むホモポリマーもしくはコポリマー（Ａ）か
ら選択された２０〜９９重量％の１つ以上のハロゲン化ポリマー；および
（ｂ）請求項１に記載の０．５〜２０重量％の１つ以上の多段エマルジョンポリマー
を含む配合物であって、前記１つ以上の多段エマルジョンポリマーは、前記配合物中でハ
ロゲン化ポリマー１００ｇ当たり官能化モノマー繰り返し単位０．０００４０〜０．００
５６モルを提供する濃度で使用される、配合物。
【請求項１０】
（ａ）塩化ビニル、フッ化ビニル、塩化ビニリデンおよびフッ化ビニリデンならびに塩
素化ポリ塩化ビニルおよび塩素化ポリエチレンから選択される１つ以上のモノマーの少な
くとも８０重量％のハロゲン化ポリマーを含むホモポリマーもしくはコポリマー（Ａ）か
ら選択された２０〜９９重量％の１つ以上のハロゲン化ポリマー；および
（ｂ）請求項５に記載の０．５〜２０重量％の１つ以上の多段エマルジョンポリマー
を含む配合物であって、前記１つ以上の多段エマルジョンポリマーは、前記配合物中でハ
ロゲン化ポリマー１００ｇ当たり官能化モノマー繰り返し単位０．０００４０〜０．００
５６モルを提供する濃度で使用される、配合物。
【請求項１１】
エマルジョン重合反応装置内に水、少なくとも１つの非官能性エチレン性不飽和モノマ
ーおよび界面活性剤を供給し、それにより多段エマルジョンポリマーの第１段ポリマー部
分を形成する工程；
前記多段ポリマーの第１段ポリマー部分の存在下で前記エマルジョン重合反応装置内に
１つ以上の官能化エチレン性不飽和モノマーを供給して、多段エマルジョンポリマー部分
の第２段ポリマー部分を形成する工程であって、
前記第１段ポリマー部分は前記多段エマルジョンポリマーの総重量の３５重量％〜６
５重量％を構成し、前記第２段ポリマー部分は前記多段エマルジョンポリマーの総重量の
３５重量％〜６５重量％を構成し、前記ポリマーは７００，０００以上のＭｗを有する、
工程；ならびに
前記多段エマルジョンポリマーを乾燥させるかまたは乾燥するに任せ、それにより多段
エマルジョンポリマーをハロゲン化ポリマー用加工助剤として形成する工程、
を含み、
前記非官能性エチレン性不飽和モノマーは、エチルアクリレート、ブチルアクリレート
、２−エチルヘキシルアクリレート、メチルメタクリレート、ブチルメタクリレート、ｔ
ｅｒｔ−ブチルメタクリレート、シクロヘキシルメタクリレート、ヒドロキシエチルメタ
クリレート、アクリロニトリル、メタクリロニトリル、アクリル酸、メタクリル酸、スチ
レン、ｏ−クロロスチレン、α−メチルスチレンおよびこれらの組み合わせからなる群か
ら選択され、
前記官能化エチレン性不飽和モノマーは、アセトアセトキシエチル（メタ）アクリレー
ト（ＡＡＥＭ）、アセトアセトキシプロピル（メタ）アクリレート、アセトアセトキシブ
チル（メタ）アクリレート、２，３−ジ（アセトアセトキシ）プロピル（メタ）アクリレ
ート、アセトアセトキシエチル（メタ）アクリルアミド、２−シアノアセトキシエチル（
メタ）アクリレート、２−シアノアセトキシエチル（メタ）アクリルアミド、Ｎ−シアノ
アセチル−Ｎ−メチルアミノエチル（メタ）アクリレート、Ｎ−（２プロピオニルアセト
キシブチル）（メタ）アクリルアミドの群から選択され
前記多段エマルジョンポリマー内の第１段ポリマー部分は前記官能化エチレン性不飽和
モノマー由来の単位を含まない、多段エマルジョン重合法。
【誤訳訂正２】
【訂正対象書類名】明細書
【訂正対象項目名】００２２
【訂正方法】変更
【訂正の内容】
【００２２】
加工助剤ポリマー内の非官能性コモノマー（上述した官能化モノマーを備える）として
使用するために適合するのは、モノエチレン性不飽和モノマー、例えばアルキル基が１８
個未満の炭素原子、好ましくは８個未満の炭素原子を含有するアルキルアクリレート；ア
ルキル部分が１８個以下の炭素原子、好ましくは８個以下の炭素原子を含有するアルキル
メタクリレート；アクリロニトリル；メタクリロニトリル；アクリル酸；メタクリル酸；
スチレン；および置換スチレン、特にアルキル基が１４個以下の炭素原子を含有するアル
キル置換スチレン、ならびにその他のビニルモノマー、例えば塩化ビニル、エチレン、酢
酸ビニルおよびビニルバーサテート（ｖｉｎｙｌ  ｖｅｒｓｉｔａｔｅ）である。適切な
コモノマーの典型は、エチルアクリレート、ブチルアクリレート（ＢＡ）、２−エチルヘ
キシルアクリレート、メチルメタクリレート（ＭＭＡ）、ブチルメタクリレート（ＢＭＡ
）、ｔｅｒｔ−ブチルメタクリレート、シクロヘキシルメタクリレート、ヒドロキシエチ
ルメタクリレート、アクリロニトリル、メタクリロニトリル、アクリル酸、メタクリル酸
、スチレン、ｏ−クロロスチレンおよびα−メチルスチレンである。スチレン、アクリロ
ニトリル、ブチルアクリレート、ブチルメタクリレート、エチルアクリレート、メチルメ
タクリレートおよびこれらの組み合わせは、好ましいモノマーである。同様に、官能基は
、ポリエチレンのコポリマー内に重合することができ、その後に加工助剤ポリマーをＰＶ
Ｃもしくは他のハロゲン化ポリマーと相溶性にさせるために塩素化される。
【誤訳訂正３】
【訂正対象書類名】明細書
【訂正対象項目名】００２３
【訂正方法】変更
【訂正の内容】
【００２３】
別の実施形態では、本発明は、エマルジョン重合反応装置内に水、少なくとも１つの非
官能化エチレン性不飽和モノマーおよび界面活性剤を供給し、それにより多段エマルジョ
ンポリマーの第１段ポリマーを形成する工程であって、第１段ポリマーは該多段エマルジ
ョンポリマーの総重量の２５重量％〜７５重量％を構成する工程；該第１段ポリマーの存
在下で、該エマルジョン重合反応装置内に１つ以上の官能化エチレン性不飽和モノマーを
供給して第２段ポリマーを形成する工程であって、その官能基は、β−ケトエステル、β
−ケトアミド、β−ジケトン、シアノ酢酸エステル、マロネート、ニトロアルカン、β−
ニトロエステル、スルホンアジド、チオール、チオール−ｓ−トリアジンおよびアミンか
らなる群から選択され、その官能基は、これらの官能基を含有するエチレン性不飽和モノ
マーを重合するか、または重合後の追加の反応を用いたポリマーの後官能化によってポリ
マー内に組み込まれ、該第２段ポリマーは該多段エマルジョンポリマーの総重量の２５重
量％〜７５重量％を構成する工程；ならびに該多段エマルジョンポリマーを乾燥させるか
、または乾燥するに任せる、それにより多段エマルジョンポリマー加工助剤を形成する工
程を含む多段エマルジョン重合法をさらに提供する。
【誤訳訂正４】
【訂正対象書類名】明細書
【訂正対象項目名】００２４
【訂正方法】変更
【訂正の内容】
【００２４】
別の実施形態では、本発明は、エマルジョン重合反応装置内に水、１つ以上の官能化エ
チレン性不飽和モノマーおよび界面活性剤を供給して多段エマルジョンポリマーの第１段
ポリマーを形成する工程であって、その官能基は、β−ケトエステル、β−ケトアミド、
β−ジケトン、シアノ酢酸エステル、マロネート、ニトロアルカン、β−ニトロエステル
、スルホンアジド、チオール、チオール−ｓ−トリアジンおよびアミンからなる群から選
択され、その官能基は、これらの官能基を含有するエチレン性不飽和モノマーを重合する
か、または重合後の追加の反応を用いたポリマーの後官能化によってポリマー内に組み込
まれ、それにより第１段ポリマーが該多段エマルジョンポリマーの総重量の２５重量％〜
７５重量％を構成する工程；該第１段ポリマーの存在下で該エマルジョン重合反応装置内
に少なくとも１つの非官能化エチレン性不飽和モノマーを供給して第２段ポリマーを形成
する工程であって、該第２段ポリマーは該多段エマルジョンポリマーの総重量の２５〜７
５重量％を構成する工程；ならびに該多段エマルジョンポリマーを乾燥させるか、または
乾燥するに任せ、それにより多段エマルジョンポリマー加工助剤を形成する工程を含む多
段エマルジョン重合法をさらに提供する。
【誤訳訂正５】
【訂正対象書類名】明細書
【訂正対象項目名】００３９
【訂正方法】変更
【訂正の内容】
【００３９】
加工助剤ポリマーは、典型的には自由流動粉末もしくはペレットを形成するために単離
され、粉末粒子は５０〜５００μｍの平均径を有する。この加工助剤ポリマーは、引き続
いて熱可塑性発泡配合物に加えられる。
【誤訳訂正６】
【訂正対象書類名】明細書
【訂正対象項目名】００７１
【訂正方法】変更
【訂正の内容】
【００７１】
密度は、ストリップから０．７５インチ×１．２５インチ（１．９０５ｃｍ×３．１７
５ｃｍ）の発泡体片を切断することによって押出発泡ストリップ上で測定した。密度は、
ＡＳＴＭ  Ｄ７９２法を用いて決定した。フォームストリップの厚さは、デジタルカリパ
スを使用してストリップの最大厚さを測定することによって決定した。光沢は、Ｇａｒｄ
ｎｅｒ社製の７５度マイクログロスメータを用いて測定した。
【誤訳訂正７】
【訂正対象書類名】明細書
【訂正対象項目名】００７２
【訂正方法】変更
【訂正の内容】
【００７２】
本発明は、本発明の精神および本発明の本質的特性から逸脱することなく他の形態で具
体化することができ、したがって、上記の明細書ではなく、むしろ本発明の範囲を示して
いる添付の特許請求項を参照すべきである。
上記の開示によって提供される本願発明の具体例として、以下の発明が挙げられる。
[１]  エマルジョン重合反応装置内への非官能性エチレン性不飽和モノマー由来の単位を
含む２５〜７５重量％の第１段ポリマー；ならびに
１つ以上の非官能性エチレン性不飽和モノマー由来の０〜９９．６モル％の単位および
１つ以上の官能化エチレン性不飽和モノマー由来の０．４〜１００モル％の単位を含む２
５〜７５重量％の第２段ポリマーを含む多段エマルジョン加工助剤ポリマーであって、
前記官能基は、β−ケトエステル、β−ケトアミド、β−ジケトン、シアノ酢酸エステ
ル、マロネート、ニトロアルカン、β−ニトロエステル、スルホンアジド、チオール、チ
オール−ｓ−トリアジンおよびアミンからなる群から選択され、前記官能基は、これらの
官能基を含有するエチレン性不飽和モノマーを重合する工程によって、または重合後に追
加の反応を用いるポリマーの後官能化によってポリマー内に組み込まれ；および
前記加工助剤ポリマーは７００，０００以上のＭｗを有する、
多段エマルジョン加工助剤ポリマー。
[２]  前記官能化エチレン性不飽和モノマーは、β−ケトエステルおよびアミド、β−ジ
ケトン、シアノ酢酸エステル、マロネート、ニトロアルカンおよびβ−ニトロエステルの
群から選択される、[１]に記載の多段エマルジョン加工助剤ポリマー。
[３]  前記官能化エチレン性不飽和モノマーは、アセトアセトキシエチル（メタ）アクリ
レート、アセトアセトキシプロピル（メタ）アクリレート、アセトアセトキシブチル（メ
タ）アクリレート、２，３−ジ（アセトアセトキシ）プロピル（メタ）アクリレート、ア
セトアセトキシエチル（メタ）アクリルアミド、２−シアノアセトキシエチル（メタ）ア
クリレート、２−シアノアセトキシエチル（メタ）アクリルアミド、Ｎ−シアノアセチル
−Ｎ−メチルアミノエチル（メタ）アクリレート、Ｎ−（２プロピオニルアセトキシブチ
ル）（メタ）アクリルアミドの群から選択される、[１]〜[２]のいずれか一項に記載の多
段エマルジョン加工助剤ポリマー。
[４]  前記官能化エチレン性不飽和モノマーはＡＡＥＭであり、前記加工助剤ポリマーは
１０℃〜１５０℃の間のＴｇを有する、[１]〜[３]のいずれか一項に記載の多段エマルジ
ョン加工助剤ポリマー。
[５]  前記官能化エチレン性不飽和モノマーはＡＡＥＭであり、前記加工助剤ポリマーは
５５℃〜１５０℃の間のＴｇを有する、[４]に記載の多段エマルジョン加工助剤ポリマー
。
[６]  前記官能化エチレン性不飽和モノマーはＡＡＥＭであり、前記加工助剤ポリマーは
１，６００，０００以上のＭｗを有する、[１]に記載の多段エマルジョン加工助剤ポリマ
ー。
[７]  エマルジョン重合反応装置内への１つ以上の非官能性エチレン性不飽和モノマー由
来の０〜９９．６モル％の単位および１つ以上の官能化エチレン性不飽和モノマー由来の
０．４〜１００モル％の単位を含む２５〜７５重量％の第１段ポリマーであって、前記官
能基は、β−ケトエステル、β−ケトアミド、β−ジケトン、シアノ酢酸エステル、マロ
ネート、ニトロアルカン、β−ニトロエステル、スルホンアジド、チオール、チオール−
ｓ−トリアジンおよびアミンからなる群から選択され、前記官能基は、これらの官能基を
含有するエチレン性不飽和モノマーを重合する工程によって、または重合後に追加の反応
を用いるポリマーの後官能化によってポリマー内に組み込まれる、第１段ポリマー；なら
びに
非官能性エチレン性不飽和モノマー由来の単位を含む２５〜７５重量％の第２段ポリマ
ーを含む多段エマルジョン加工助剤ポリマーであって、
前記加工助剤ポリマーは７００，０００以上のＭｗを有する多段エマルジョン加工助剤
ポリマー。
[８]  前記官能化エチレン性不飽和モノマーはＡＡＥＭであり、前記加工助剤ポリマーは
１０℃〜１５０℃の間のＴｇを有する、[７]に記載の多段エマルジョン加工助剤ポリマー
。
[９]  前記官能化エチレン性不飽和モノマーはＡＡＥＭであり、前記加工助剤ポリマーは
５５℃〜１５０℃の間のＴｇを有する、[７]〜[８]のいずれか一項に記載の多段エマルジ
ョン加工助剤ポリマー。
[１０]  前記官能化エチレン性不飽和モノマーはＡＡＥＭであり、前記加工助剤ポリマー
は１，６００，０００以上のＭｗを有する、[７]〜[９]のいずれか一項に記載の多段エマ
ルジョン加工助剤ポリマー。
[１１]  （ａ）塩化ビニル、フッ化ビニル、塩化ビニリデンおよびフッ化ビニリデンなら
びに塩素化ポリ塩化ビニルおよび塩素化ポリエチレンから選択される１つ以上のモノマー
の少なくとも８０重量％のハロゲン化ポリマーを含むホモポリマーもしくはコポリマー（
Ａ）から選択された２０〜９９重量％の１つ以上のハロゲン化ポリマー；および（ｂ）請
求項１に記載の０．５〜２０重量％の１つ以上の多段加工助剤ポリマーを含む配合物であ
って、前記１つ以上の加工助剤ポリマーは、前記配合物中でハロゲン化ポリマー１００ｇ
当たり官能化モノマー繰り返し単位０．０００４０〜０．００５６モルを提供する濃度で
使用される配合物。
[１２]  前記官能化エチレン性不飽和モノマーは、β−ケトエステルおよびアミド、β−
ジケトン、シアノ酢酸エステル、マロネート、ニトロアルカンおよびβ−ニトロエステル
の群から選択される、[１１]に記載の配合物。
[１３]  前記官能化エチレン性不飽和モノマーは、アセトアセトキシエチル（メタ）アク
リレート、アセトアセトキシプロピル（メタ）アクリレート、アセトアセトキシブチル（
メタ）アクリレート、２，３−ジ（アセトアセトキシ）プロピル（メタ）アクリレート、
アセトアセトキシエチル（メタ）アクリルアミド、２−シアノアセトキシエチル（メタ）
アクリレート、２−シアノアセトキシエチル（メタ）アクリルアミド、Ｎ−シアノアセチ
ル−Ｎ−メチルアミノエチル（メタ）アクリレート、Ｎ−（２プロピオニルアセトキシブ
チル）（メタ）アクリルアミドの群から選択される、[１１]に記載の配合物。
[１４]  （ａ）塩化ビニル、フッ化ビニル、塩化ビニリデンおよびフッ化ビニリデンなら
びに塩素化ポリ塩化ビニルおよび塩素化ポリエチレンから選択される１つ以上のモノマー
の少なくとも８０重量％のハロゲン化ポリマーを含むホモポリマーもしくはコポリマー（
Ａ）から選択された２０〜９９重量％の１つ以上のハロゲン化ポリマー；および（ｂ）請
求項７に記載の０．５〜２０重量％の１つ以上の多段加工助剤ポリマーを含む配合物であ
って、前記１つ以上の加工助剤ポリマーは、前記配合物中でハロゲン化ポリマー１００ｇ
当たり官能化モノマー繰り返し単位０．０００４０〜０．００５６モルを提供する濃度で
使用される配合物。
[１５]  エマルジョン重合反応装置内に水、少なくとも１つの非官能化エチレン性不飽和
モノマーおよび界面活性剤を供給し、それにより多段エマルジョンポリマーの第１段ポリ
マーを形成する工程であって、前記第１段ポリマーは前記多段エマルジョンポリマーの総
重量の２５重量％〜７５重量％を構成する工程；
前記第１段ポリマーの存在下で、前記エマルジョン重合反応装置内に１つ以上の官能化エ
チレン性不飽和モノマーを供給して第２段ポリマーを形成する工程であって、前記官能化
エチレン性不飽和モノマーの官能基は、β−ケトエステル、β−ケトアミド、β−ジケト
ン、シアノ酢酸エステル、マロネート、ニトロアルカン、β−ニトロエステル、スルホン
アジド、チオール、チオール−ｓ−トリアジンおよびアミンからなる群から選択され、前
記官能基は、これらの官能基を含有するエチレン性不飽和モノマーを重合するか、または
重合後の追加の反応を用いたポリマーの後官能化によってポリマー内に組み込まれ、前記
第２段ポリマーは前記多段エマルジョンポリマーの総重量の２５重量％〜７５重量％を構
成する工程；ならびに
前記多段エマルジョンポリマーを乾燥させるか、または乾燥するに任せ、それにより多
段エマルジョンポリマー加工助剤を形成する工程、を含む多段エマルジョン重合法。